(57)【要約】【課題】回転軸との固定のための金属製ブッシュを用いて、樹脂製歯車の強度、騒音抑制効果を保ちながら、コストを抑えつつ軽量化することが可能な樹脂製歯車を提供する。【解決手段】金属製ブッシュ１と、この金属製ブッシュ１の周囲に形成される樹脂製歯部３とを備えた樹脂製歯車である。そして、金属製ブッシュ１が、回転軸に当接する内周面２と、樹脂製歯部３を付設する外周面４とを有し、この内周面２と外周面４とで挟まれた領域に、中空部５を設ける。【選択図】    図１
2011106575.tif 000002
【特許請求の範囲】
【請求項１】
金属製ブッシュと、この金属製ブッシュの周囲に形成される樹脂製歯部とを備え、前記金属製ブッシュが、回転軸に当接する内周面と、樹脂製歯部を付設する外周面とを有し、この内周面と外周面とで挟まれた領域に、中空部を設けた樹脂製歯車。
【請求項２】
請求項１おいて、金属製ブッシュが、板金により形成される樹脂製歯車。
【請求項３】
請求項１又は２において、金属製ブッシュが、複数部材により形成される樹脂製歯車。
【請求項４】
請求項３において、複数部材が、外側部材と、内側部材とであり、この内側部材を外側部材に圧入させた樹脂製歯車。
【発明の詳細な説明】
【技術分野】
【０００１】
本発明は、樹脂製歯車に関する。
【背景技術】
【０００２】
四輪車・二輪車業界では、年々厳しくなる排ガス規制や燃費向上要求に対応するため、構成部品に対する軽量化、コンパクト化の要求が強くなっており、エンジン内部やエンジン周辺部品の樹脂化が進められている。
また近年では、高強度で高耐熱性の樹脂が開発され、エンジン内部及び周辺にて、樹脂製歯車が、金属製歯車と噛み合う相手歯車として、軽量化と、歯の噛み合い時の騒音抑制とを目的として使用されている。
【０００３】
但し、樹脂製歯車は、エンジン内部やエンジン周辺で使用される場合、回転軸と圧入等の方法で固定して使用されるため、金属部分を有さず、樹脂単体で構成される樹脂製歯車であると、この回転軸等との固定に必要な強度が不足する恐れがある。
そのため、樹脂製歯車は、この強度を補う改善策として、回転軸に固定される部分に、焼結金属製ブッシュをインサートしている（特許文献１参照）。
【先行技術文献】
【特許文献】
【０００４】
【特許文献１】特許第３０７５２８１号公報
【発明の概要】
【発明が解決しようとする課題】
【０００５】
しかしながら、焼結金属製ブッシュを有した樹脂製歯車は、金属製歯車との比較では軽量であるものの、インサートする金属製ブッシュが中実のため、焼結金属製ブッシュのサイズが大きくなると、樹脂製歯車としての質量が大きくなる。
焼結金属製ブッシュを小さくし、樹脂部分を大きくすることで、この問題は解決できるものの、一般的に、高強度で高耐熱性の樹脂は、高コストであるため、焼結金属製ブッシュの割合を大きくし、樹脂の使用量を抑え、樹脂製歯車としての製造コストを抑えることが望まれる。
そのため、軽量化しようとすれば、コストがかさみ、コストを下げようとすると、軽量化ができないとの、両立できない問題が発生する。
【０００６】
本発明は、回転軸との固定のための金属製ブッシュを用いて、樹脂製歯車の強度、騒音抑制効果を保ちながら、コストを抑えつつ軽量化することが可能な樹脂製歯車を、提供することを目的とする。
【課題を解決するための手段】
【０００７】
本発明は、以下のものに関する。
（１）金属製ブッシュと、この金属製ブッシュの周囲に形成される樹脂製歯部とを備え、前記金属製ブッシュが、回転軸に当接する内周面と、樹脂製歯部を付設する外周面とを有し、この内周面と外周面とで挟まれた領域に、中空部を設けた樹脂製歯車。
（２）項（１）おいて、金属製ブッシュが、板金により形成される樹脂製歯車。
（３）項（１）又は（２）において、金属製ブッシュが、複数部材により形成される樹脂製歯車。
（４）項（３）において、複数部材が、外側部材と、内側部材とであり、この内側部材を外側部材に圧入させた樹脂製歯車。
【発明の効果】
【０００８】
本発明に係る樹脂製歯車は、インサートする金属製ブッシュに中空部を設けることにより、質量を軽減することができる。そして、この軽量化により樹脂製歯車のイナーシャ（ｉｎｅｒｔｉａ：慣性）を小さくでき、高速回転での使用、回転変動が大きい条件での使用には、強度的に有利となる。
また、板金により形成される金属製ブッシュを使用した場合は、中実の焼結金属製ブッシュと比較し、弾性が上がる。これにより、金属製ブッシュが、ダンパ（ばね）のような役割をなし、樹脂製歯車への負荷が吸収され、樹脂製歯車として強度的に有利になる。
尚、金属製ブッシュの、内周面と外周面との間の接続部分断面（中空部以外の部分）が、歯幅方向での断面形状にて、段差を有したり、屈曲形状を有したりする場合には、この段部又は屈曲部分にて、ばねのような作用が働き、負荷を吸収し易くなる。
金属製ブッシュは、回転軸等と締結される内側部分と、樹脂製歯部と締結される外側部分を別部材で構成することができる。このように、金属製ブッシュを複数部材で構成した場合、内側部材と、樹脂製歯部を含む外側部材とを別工程で製造し、それを圧入等の方法により一体化して、樹脂製歯車を作ることができる。このような場合、特に大径歯車ではサイズが大きいことによる精度管理の難しさが緩和され、結果として生産効率を向上させる。
【図面の簡単な説明】
【０００９】
【図１】本発明に係る樹脂製歯車の断面形状の説明図を示す。
【図２】本発明の金属製ブッシュの概略を示す。
【図３】本発明の他の金属製ブッシュの断面形状の説明図を示す。
【図４】リング状繊維基材の製造方法概略を示す。
【図５】樹脂製歯部の製造方法概略を示す。
【図６】従来の金属製ブッシュの断面形状の説明図を示す。
【図７】歯車耐久性を示す。
【発明を実施するための形態】
【００１０】
＜金属製ブッシュ＞
本発明にて述べる金属製ブッシュ１は、図１に示すように、回転軸（図示省略）に当接する内周面２と、樹脂製歯部３を付設する外周面４とを有し、この内周面２と外周面４とで挟まれた領域に、中空部５を有していれば、他に制限されるものではない。なお、図１は、対称中心線ａの片側のみを図示したものである。
金属製ブッシュの材質は、金属であれば特に制限されず炭素鋼、アルミニウム、ステンレス等の金属を用いることができ、中でも、炭素鋼を用いることが、強度が高く、生産性がよいため好ましい。
金属製ブッシュの成形方法は、特に制限されるものではないが、切削、鍛造、板金プレス等の手法を用いることができ、中でも板金プレスを用いることが、コストを抑えることができ、好ましい。
【００１１】
金属製ブッシュは、一体成形したものでも、複数の部材を組み合わせて成形したものでもよく、複数の部材とする場合には、樹脂製歯部（樹脂製歯部そのものばかりでなく、樹脂製歯部を形成する樹脂部分全体の意味）を付設する外側部材と、回転軸に当接させる内側部材に分け、この内側部材を外側部材に圧入することで、金属製ブッシュとすることができる。
また、外側部材と内側部材とは、必ずしも同じ金属を使用する必要はなく、弾性率又は比重の異なる異種金属を用いることができる。
より具体的に述べると、外側部材又は、内側部材のどちらかに、アルミニウム、ジュラルミン、マンガン等の、炭素鋼と比較して弾性率の低い金属を用いた場合、金属製ブッシュ（複合材）の、ダンパ（ばね）のような役割（樹脂製歯車への負荷吸収）が、炭素鋼のみで構成した場合より高く、樹脂製歯車として強度的に更に有利になる。
また、外側部材又は、内側部材のどちらかに、アルミニウム、ジュラルミン、チタン合金等、炭素鋼と比較して比重の低い金属を用いた場合、炭素鋼のみで構成した場合よりも、高い質量低減効果が得られる。
【００１２】
金属製ブッシュの外周面には、先に述べたように、樹脂製歯部を付設するが、この樹脂製歯部が脱落しないように、回り止め部を設けることが好ましい。
回り止め部は、外周面に対し、突出部を、周方向に所定の間隔を空けて複数形成することが好ましい。また、金属製ブッシュには、回転軸が一体に成形されていてもよい。
【００１３】
図２を用いて、より具体的に述べると、複数の突出部６Ａの軸線方向に測った厚み寸法Ｌ２は、金属製ブッシュの軸線方向に測った厚み寸法Ｌ１よりも小さい。そして回り止め部を構成する突出部６Ａは、頂部の厚さが厚く基部の厚さが薄いアンダーカット形状とすることで、樹脂製歯部の抜けをより一層防止しやすくなる。このアンダーカットの角度、即ち、金属製ブッシュの横断面に対する角度θは、５〜４０°のものを用いることが好ましい。更に、回転方向への負荷に耐える周り止め部の作用を高めるためには、好ましくは、回り止め部となる突出部は、少なくともｈ１及びｈ２の異なる２種類の突出部６Ａ及び６Ｂが交互に配列されたものが好ましい。このようなアンダーカット形状を持ち、角度θが５〜４０°の２種類の突出部を用いると、繊維基材内に回り止め部として複数の突出部６Ａが完全に埋まった状態になり、樹脂製歯部と金属製ブッシュとの接合強度を高めることができる。
【００１４】
金属製ブッシュの形状については、特に限定するものではないが、内周面と外周面との間の接続部分断面（中空部以外の部分）が、歯幅方向での断面形状にて、段差を有したり、屈曲形状を有したりするものが、ダンパ（ばね）のような効果高く、樹脂製歯車の負荷吸収を大きくし、好ましい。
【００１５】
本発明にて述べる中空部は、内周面と外周面とで挟まれた領域内に設けられるものであり、より詳細に述べると、中空部の大きさは、金属製ブッシュ全体積の１０〜９０％の範囲であることが好ましい。これは、中空部の体積が１０％未満では、質量低減効果が少なく、９０％を超えると強度不足で歯車として成立しないためである。
中空部の形状については、図３（Ａ）〜（Ｇ）に示すような断面形状とすることができる。中空部の設置は、全周あるは、部分的に設けることも可能で、制限されるものではないが、質量低減効果、生産効率からが全周に設置することが好ましい。なお、図３（Ａ）〜（Ｇ）は、対称中心線ａの片側のみを図示したものである。
また、中空部は、図３（Ａ）〜（Ｆ）に示すように、外部に露出していても、図３（Ｇ）に示すように密封されていてもよいが、図３（Ａ）〜（Ｆ）のように、外部に露出する形状の方が、生産効率がよく好ましい。
【００１６】
金属製ブッシュの肉厚（図３（Ａ）〜（Ｇ）のｔ）は、０．５〜４０ｍｍの範囲であることが好ましい。これは、肉厚みが０．５ｍｍ未満では、強度不足で歯車として成立せず、厚みが４０ｍｍを超えると、質量低減効果が少ないためである。
【００１７】
＜樹脂製歯部＞
本発明にて述べる樹脂製歯部は、前述した金属製ブッシュの外周面に設けられるものであり、歯と歯との間である歯底、歯の先端である歯先、歯底と歯先の間で相手歯車と噛み合い接触する歯面とを有している。
歯底は、隣接する歯の外形形状線を延長させた、Ｖ字形状のものであっても、底面を有するものであってもよい。
歯先は、その先端を歯幅方向の線とするものでも、頂面を有するものでもよい。
歯面は、平面であっても、曲面であっても良いが、相手歯車とのかみ合わせを考え、平面視にてインボリュート曲線となる曲面を用いることが、好ましい。
【００１８】
樹脂製歯部は、様々な製造方法を用いて作製できるが、例えば、繊維基材に樹脂を含浸させたものを使用することがでる。
繊維基材としては、織布、不織布、抄造法により短繊維を集積したもの等を用いることができる。
また、繊維としては、アラミド繊維、カーボン繊維、ガラス繊維、セラミック繊維、ポリエステル繊維等を用いることができ、特に、歯車を自動車部品等に使用する場合は、耐熱性が重要となるので、融点又は熱分解温度が、２５０℃以上の繊維を用いることが好ましい。
尚、繊維は、１種類のみを用いても、複数種類のものを混合して用いてもよい。
【００１９】
含浸樹脂としては、ポリアミノアミド樹脂、フェノール樹脂、エポキシ樹脂等を用いることができ、特にポリアミノアミド樹脂を用いることが、強度、耐熱性に優れるため好ましい。
また、樹脂製歯部として、ポリアミド樹脂、ポリエチレン樹脂等にアラミド繊維、カーボン繊維、ガラス繊維、セラミック繊維、ポリエステル繊維等を充填したものを使用してもよい。
樹脂製歯部の形成は、特に限定されるものではないが、型を用いて樹脂成形時に形成する方法、一旦任意の形状で樹脂成形を行い、その後切削加工により形成する方法等があるが、精度が高いことから、切削加工により形成することが好ましい。
また、切削加工による形成は、荒削りにより外観形状を成す一次切削加工の後に、精度を出す二次切削加工を行う方法により行うことが好ましい。
【実施例】
【００２０】
本発明の実施例について、以下図面を参照しながら説明する。
＜実施例１＞
液状樹脂（ポリアミノアミド樹脂）として、次のものを準備した。２，２’−（１，３フェニレン）ビス−２−オキサゾリン（Ａ成分）と、４，４’−ジアミノジフェニルメタン（Ｂ成分）を、モル比：２／１（質量比：６９／３１）の配合割合で、加熱混合溶解して液状物とする。この液状物に、硬化促進剤としてｎ−オクチルブロマイドを配合する。硬化促進剤の配合量は、Ａ、Ｂ成分の総量を１００質量部として、１質量部である。
前記液状樹脂を含浸させる繊維基材として、図４に示すものを準備した。繊維基材は、先ず、メタ型アラミド繊維と、パラ型アラミド繊維との、混紡糸を丸編みして、丸編み筒状体７を構成する。次に、この丸編み筒状体７を、端部から裏返して筒の軸方向に巻き上げて、外径：１２０ｍｍ、内径：９０ｍｍ、厚さ：１０ｍｍの、リング状繊維基材８とする。
【００２１】
リング状繊維基材８は、図５に示すように、間に図３（Ａ）に示す断面形状の金属製ブッシュ１（材質：ＳＰＨＣ  ＪＩＳ  Ｇ３１３１に規定される「Ｓｔｅｅｌ  Ｐｌａｔｅ  Ｈｏｔ  Ｃｏｍｍｅｒｃｉａｌ」）を挟み込んで上下に重ねられ、表面温度を２００℃に保持された成形金型９内に配置される。
金属製ブッシュ１は、中央に回転軸を挿入する開口１０があり、周囲外側にリング状繊維基材８が空転することを阻止する、回り止め部１１が設けられている。
用いた金属製ブッシュは、図３（Ａ）に示す断面形状で中空部を全周に設置した形状とする。中空部は、金属製ブッシュの全体積の４５％としている。
金属製ブッシュの材質はＳＰＨＣ（熱間圧延鋼材）で、ブッシュ内径は直径：２０ｍｍ、外径：９０ｍｍ、ブッシュ全体厚み：１０ｍｍとし、肉厚（図３（Ａ）にて「ｔ」にて示される）：３ｍｍで、回り止め部の形状は図２に示す形状とした。
【００２２】
成形金型９は、リング状繊維基材８の厚さ方向（図５の図面上における上下方法）に開閉動作するもので、成形金型９を閉じる動作により、リング状繊維基材８を圧縮して、面方向に広がったリング状繊維基材８を、金属製ブッシュ１の周囲に圧接してその形状になじませる。そして、成形金型９内を減圧状態とし、閉じた成形金型９に上記液状樹脂を注入し、リング状繊維基材８に浸透させた液状樹脂を、加熱硬化して金属製ブッシュ１をインサートした繊維強化樹脂成形体を成形する。
尚、繊維強化樹脂成形体は、金属製ブッシュ１と、その外周に設けた樹脂成形部分との段差がなく、面一となるようにしている。
【００２３】
金属製ブッシュをインサートした前記繊維強化樹脂成形体は、表１に示す寸法となるようホブカッタを使用し、樹脂製歯部を作製した。
【００２４】
【表１】
2011106575.tif 000003
【００２５】
＜比較例１＞
実施例１に示すものとは、用いる金属製ブッシュのみを変更した。
比較例１では、図６に示す、中空部を有さない金属製ブッシュを用いている。なお、図６は、対称中心線ａの片側のみを図示したものである。
金属製ブッシュの材質は機械構造用炭素鋼（Ｓ４５Ｃ）で、ブッシュ内径：２０ｍｍ、外径：９０ｍｍ、ブッシュ全体厚み：１０ｍｍとし、回り止め部の形状は図２に示す形状とした。
樹脂製歯部の成形方法、加工方法、歯部形状は、実施例１と同様である。
【００２６】
＜実施例２＞
実施例１に示すものとは、用いる金属製ブッシュのみを変更した。
実施例２では、図３（Ｂ）に示す、断面屈曲形状のもので、中空部を全周に設置し、中空部を金属製ブッシュの全体積の４０％にした金属製ブッシュを用いている。
金属製ブッシュの材質はＳＰＨＣ（熱間圧延鋼材）で、ブッシュ内径：２０ｍｍ、外径：９０ｍｍ、ブッシュ全体厚み：１０ｍｍとし、肉厚（図３（Ｂ）にて「ｔ」にて示される）：３ｍｍで、回り止め部の形状は図２に示す形状とした。
樹脂製歯部の成形方法、加工方法、歯部形状は、実施例１と同様である。
【００２７】
＜実施例３＞
実施例１に示すものとは、用いる金属製ブッシュのみを変更した。
実施例３では、図３（Ｆ）に示ように、２種類の部材で、金属製ブッシュを構成した。
内側部材１２の材質は、アルミニウムで、内径：２０ｍｍ、外径：８０ｍｍ、全体厚み：１０ｍｍ、肉厚（図３（Ｆ）にて「ｔ」にて示される）：３ｍｍとした。中空部は、全周に設置し、内側部材全体積の４０％とした。
外側部材１３の材質は機械構造用炭素鋼（Ｓ４５Ｃ）で、内径：８０ｍｍ、外径：９０ｍｍ、全体厚み：１０ｍｍで、回り止め部の形状は図２に示す形状とした。
【００２８】
＜質量測定結果＞
実施例１、２、３及び比較例１の樹脂製歯車での質量測定結果を表２に示す。
尚、各質量は、比較例１の質量を１００とした場合の、相対値として記載している。
【００２９】
【表２】
2011106575.tif 000004
【００３０】
＜歯車耐久評価＞
実施例１、２、３及び比較例１の樹脂製歯車での歯車耐久評価結果を、図７に示す。
歯車耐久評価は、表３に示した３種類の入力トルクで実施し、各入力トルクにおいて樹脂製歯車が破壊するまでの総回転数を測定し、耐久性を確認した。
尚、図７に示す各結果は、実施例１を白抜き菱形で示し、実施例２を白抜き正方形で示し、実施例３を黒塗り三角で示し、比較例１を白抜き三角で示している。
【００３１】
【表３】
2011106575.tif 000005
【００３２】
図７に示すとおり、実施例１、２、３は、比較例１と比較し、歯車耐久性が高い。これは、
金属製ブッシュが、ダンパ（ばね）のような役割をなしたためと考えられる。
【符号の説明】
【００３３】
１…金属製ブッシュ、２…内周面、３…樹脂製歯部、４…外周面、５…中空部、６…突出部、７…丸編み筒状体、８…リング状繊維基材、９…成形金型、１０…開口、１１…回り止め部、１２…内側部材、１３…外側部材
【図１】
2011106575.tif 000006
【図２】
2011106575.tif 000007
【図３】
2011106575.tif 000008
【図４】
2011106575.tif 000009
【図５】
2011106575.tif 000010
【図６】
2011106575.tif 000011
【図７】
2011106575.tif 000012